(57)【要約】【課題】発泡剤としてハイドロフルオロオレフィン（ＨＦＯ）やハイドロクロロフルオロオレフィン（ＨＣＦＯ）等が用いられる場合に、高価なアミン触媒の使用量を低減することができ、かつ、品質安定性に優れた発泡体が安全に得られる硬質ポリウレタンフォーム、並びに、該硬質ポリウレタンフォームの製造に好適に用いることができ、貯蔵安定性に優れた、３液型プレミックス組成物及び触媒組成物を提供する。【解決手段】ポリイソシアネート化合物、ポリオール化合物、発泡剤、泡化能を有する有機金属触媒、及びアミン触媒を含む混合液が発泡してなる硬質ポリウレタンフォームであって、発泡剤がＨＦＯ及びＨＣＦＯのうちのいずれか１種以上を含み、有機金属触媒がスズ（II）化合物である硬質ポリウレタンフォーム、並びにその製造用の３液型プレミックス組成物及び触媒組成物。【選択図】なし【特許請求の範囲】
【請求項１】
ポリイソシアネート化合物、ポリオール化合物、発泡剤、泡化能を有する有機金属触媒、及びアミン触媒を含む混合液が発泡してなる硬質ポリウレタンフォームであって、
前記発泡剤が、ハイドロフルオロオレフィン及びハイドロクロロフルオロオレフィンのうちのいずれか１種以上を含み、
前記有機金属触媒がスズ（II）化合物である、硬質ポリウレタンフォーム。
【請求項２】
前記スズ（II）化合物が、炭素数６〜２０の脂肪族カルボン酸とスズ（II）とのジカルボン酸塩である、請求項１に記載の硬質ポリウレタンフォーム。
【請求項３】
前記スズ（II）化合物がビス（ネオデカン酸）スズである、請求項１又は２に記載の硬質ポリウレタンフォーム。
【請求項４】
硬質ポリウレタンフォーム製造用のプレミックス組成物であって、
イソシアネート化合物を含むＡ液と、ポリオール化合物、発泡剤及びアミン触媒を含むＢ液と、泡化能を有する有機金属触媒を含むＣ液との３種の液からなり、
前記発泡剤が、ハイドロフルオロオレフィン及びハイドロクロロフルオロオレフィンのうちのいずれか１種以上を含み、
前記有機金属触媒がスズ（II）化合物である、３液型プレミックス組成物。
【請求項５】
前記スズ（II）化合物が、炭素数６〜２０の脂肪族カルボン酸とスズ（II）とのジカルボン酸塩である、請求項４に記載の３液型プレミックス組成物。
【請求項６】
前記スズ（II）化合物がビス（ネオデカン酸）スズである、請求項４又は５に記載の３液型プレミックス組成物。
【請求項７】
前記Ｃ液が、分子量１５０〜８，０００であり、かつ、ポリオキシアルキレン化合物、芳香族モノカルボン酸エステル、芳香族多価カルボン酸エステル、脂肪族モノカルボン酸エステル、及び脂肪族多価カルボン酸エステルのうちから選ばれる１種以上の化合物を、希釈剤として含む、請求項４〜６のいずれか１項に記載の３液型プレミックス組成物。
【請求項８】
前記希釈剤が、下記（ａ）〜（ｃ）のうちから選ばれる１種以上の化合物である、請求項７に記載の３液型プレミックス組成物。
（ａ）ポリオキシアルキレンジオールの片末端又は両末端の水酸基が、炭素数３以上のアルキルオキシ基及びアルキレンオキシ基のうちから選ばれるいずれかの基で置き換わった構造を有するポリエーテル化合物
（ｂ）ポリオキシアルキレングリセリルエーテルであるポリエーテルトリオール化合物
（ｃ）芳香族モノカルボン酸、芳香族多価カルボン酸、脂肪族モノカルボン酸、又は脂肪族多価カルボン酸の１個以上のカルボキシル基の水酸基部分が、炭素数３以上のアルキルオキシ基及びアルキレンオキシ基のうちから選ばれるいずれかの基で置き換わった構造を有するエステル化合物
【請求項９】
前記希釈剤が、ポリオキシプロピレンモノブチルエーテルである、請求項７又は８に記載の３液型プレミックス組成物。
【請求項１０】
硬質ポリウレタンフォーム製造用の触媒組成物であって、
泡化能を有する有機金属触媒及び希釈剤を含み、
前記有機金属触媒がスズ（II）化合物であり、
前記希釈剤が、分子量１５０〜８，０００であり、かつ、ポリオキシアルキレン化合物、芳香族モノカルボン酸エステル、芳香族多価カルボン酸エステル、脂肪族モノカルボン酸エステル、及び脂肪族多価カルボン酸エステルのうちから選ばれる１種以上の化合物である、触媒組成物。
【請求項１１】
ハイドロフルオロオレフィン及びハイドロクロロフルオロオレフィンのうちのいずれか１種以上を含む発泡剤とともに用いられる、請求項１０に記載の触媒組成物。
【請求項１２】
前記スズ（II）化合物が、炭素数６〜２０の脂肪族カルボン酸とスズ（II）とのジカルボン酸塩である、請求項１０又は１１に記載の触媒組成物。
【請求項１３】
前記スズ（II）化合物がビス（ネオデカン酸）スズである、請求項１０〜１２のいずれか１項に記載の触媒組成物。
【請求項１４】
前記希釈剤が、下記（ａ）〜（ｃ）のうちから選ばれる１種以上の化合物である、請求項１０〜１３のいずれか１項に記載の触媒組成物。
（ａ）ポリオキシアルキレンジオールの片末端又は両末端の水酸基が、炭素数３以上のアルキルオキシ基及びアルキレンオキシ基のうちから選ばれるいずれかの基で置き換わった構造を有するポリエーテル化合物
（ｂ）ポリオキシアルキレングリセリルエーテルであるポリエーテルトリオール化合物
（ｃ）芳香族モノカルボン酸、芳香族多価カルボン酸、脂肪族モノカルボン酸、又は脂肪族多価カルボン酸の１個以上のカルボキシル基の水酸基部分が、炭素数３以上のアルキルオキシ基及びアルキレンオキシ基のうちから選ばれるいずれかの基で置き換わった構造を有するエステル化合物
【請求項１５】
前記希釈剤が、ポリオキシプロピレンモノブチルエーテルである、請求項１０〜１４のいずれか１項に記載の触媒組成物。
【発明の詳細な説明】
【技術分野】
【０００１】
本発明は、断熱性や結露防止性等を付与する目的で建築物や構造物に設けられる硬質ポリウレタンフォーム、並びに、その製造に好適に用いられる３液型プレミックス組成物及び触媒組成物に関する。
【背景技術】
【０００２】
硬質ポリウレタンフォームは、イソシアネート基を２個以上有するポリイソシアネート化合物と、水酸基を２個以上有するポリオール化合物とを、発泡剤、触媒及び整泡剤等とともに混合して、泡化反応及び樹脂化反応を同時に行うことにより、均一な樹脂発泡体として得られる。
硬質ポリウレタンフォームの製造においては、作業の容易化の観点から、通常、ポリオールに、発泡剤、触媒、及び助剤である整泡剤や難燃剤等を予め混合した、いわゆるプレミックスが用いられる。
【０００３】
従来、発泡剤としては、クロロフルオロカーボン（ＣＦＣ）やハイドロクロロフルオロカーボン（ＨＣＦＣ）が用いられていたが、オゾン層の破壊による環境問題の観点から、現在では、ハイドロフルオロカーボン（ＨＦＣ）に置き換えられている。しかしながら、ＨＦＣは、温室効果ガスであり、近年、地球温暖化対策の観点から、削減が求められている。
【０００４】
このため、オゾン層の破壊や温室効果ガスの環境問題対策に適合し得る新たな発泡剤として、主鎖に二重結合を有するハイドロフルオロオレフィン（ＨＦＯ）やハイドロクロロフルオロオレフィン（ＨＣＦＯ）が注目されている。しかしながら、ＨＣＦＯは、ＨＦＣとともに一般的に使用されていたアミン触媒と経時的に反応・分解し、アミン触媒が劣化する場合があった。
このため、プレミックスの貯蔵安定性の観点から、プレミックス中に発泡剤と触媒とを併存させておくことができないという問題があった。
【０００５】
これに対しては、ＨＦＯやＨＣＦＯ等の発泡剤との反応性が低いアミン触媒が提案されている。例えば、特許文献１には、プレミックス中のアミン触媒として、アルカノールアミン、エーテルアミン、又はモルホリン基を有する、酸素含有アミン触媒を用いることにより、アミン触媒とＨＦＯやＨＣＦＯ等の発泡剤との反応性が抑制されることが記載されている。
【０００６】
また、特許文献２には、触媒をプレミックス成分から除いて、別途添加混合することが記載されている。
【先行技術文献】
【特許文献】
【０００７】
【特許文献１】特表２０１４−５０８８３８号公報
【特許文献２】特開２００９−３５６２８号公報
【発明の概要】
【発明が解決しようとする課題】
【０００８】
しかしながら、上記特許文献１に記載されているような特殊なアミン触媒は、価格が高く、また、反応性が低いために触媒量を多くする必要があり、硬質ポリウレタンフォームの製造コストが高くなるという課題を有していた。
【０００９】
一方で、硬質ポリウレタンフォームの製造に用いられる触媒には、泡化反応及び樹脂化反応の両方を促進すること、すなわち、泡化能及び樹脂化能が求められる。
硬質ポリウレタンフォームの製造においては、アミン触媒以外に、有機金属触媒が用いられる場合もあるが、通常、泡化能を有する触媒として用いられるのはアミン触媒であり、有機金属触媒は樹脂化能の観点から選択使用されるものであった。また、有機金属触媒は、プレミックスの貯蔵保管中に水と反応して加水分解するものがあり、通常の２液混合型の硬質ポリウレタンフォームにおいて使用可能な有機金属触媒の種類は限られていた。
【００１０】
また、触媒をプレミックス成分から除く場合、プレミックスとは別に、触媒のみを単独で取り扱う必要がある。しかしながら、硬質ポリウレタンフォーム製造に用いられるアミン触媒は、強塩基性の液体又は蒸気であるため、目や皮膚に接触すると炎症を起こす危険性があり、このような観点から、現場作業においてアミン触媒を単独で取り扱うことは、安全上、好ましくない。
【００１１】
本発明は、上記課題を解決するためになされたものであり、発泡剤としてＨＦＯやＨＣＦＯ等が用いられる場合に、高価なアミン触媒の使用量を低減することができ、かつ、品質安定性に優れた発泡体が安全に得られる硬質ポリウレタンフォーム、並びに、該硬質ポリウレタンフォームの製造に好適に用いることができ、貯蔵安定性に優れた、３液型プレミックス組成物及び触媒組成物を提供することを目的とするものである。
【課題を解決するための手段】
【００１２】
本発明は、発泡剤としてＨＦＯやＨＣＦＯ等を用いて製造される硬質ポリウレタンフォームにおいて、触媒として泡化能を有する特定の金属触媒を第３成分として用いることにより、高価なアミン触媒の使用量を低減することができ、しかも、良好な発泡状態の発泡体が安定的に得られることを見出したことに基づくものである。
【００１３】
すなわち、本発明は、以下の［１］〜［１５］を提供するものである。
［１］ポリイソシアネート化合物、ポリオール化合物、発泡剤、泡化能を有する有機金属触媒、及びアミン触媒を含む混合液が発泡してなる硬質ポリウレタンフォームであって、  前記発泡剤が、ハイドロフルオロオレフィン及びハイドロクロロフルオロオレフィンのうちのいずれか１種以上を含み、前記有機金属触媒がスズ（II）化合物である、硬質ポリウレタンフォーム。
［２］前記スズ（II）化合物が、炭素数６〜２０の脂肪族カルボン酸とスズ（II）とのジカルボン酸塩である、上記［１］に記載の硬質ポリウレタンフォーム。
［３］前記スズ（II）化合物がビス（ネオデカン酸）スズである、上記［１］又は［２］に記載の硬質ポリウレタンフォーム。
【００１４】
［４］硬質ポリウレタンフォーム製造用のプレミックス組成物であって、イソシアネート化合物を含むＡ液と、ポリオール化合物、発泡剤及びアミン触媒を含むＢ液と、泡化能を有する有機金属触媒を含むＣ液との３種の液からなり、前記発泡剤が、ハイドロフルオロオレフィン及びハイドロクロロフルオロオレフィンのうちのいずれか１種以上を含み、前記有機金属触媒がスズ（II）化合物である、３液型プレミックス組成物。
［５］前記スズ（II）化合物が、炭素数６〜２０の脂肪族カルボン酸とスズ（II）とのジカルボン酸塩である、上記［４］に記載の３液型プレミックス組成物。
［６］前記スズ（II）化合物がビス（ネオデカン酸）スズである、上記［４］又は［５］に記載の３液型プレミックス組成物。
【００１５】
［７］前記Ｃ液が、分子量１５０〜８，０００であり、かつ、ポリオキシアルキレン化合物、芳香族モノカルボン酸エステル、芳香族多価カルボン酸エステル、脂肪族モノカルボン酸エステル、及び脂肪族多価カルボン酸エステルのうちから選ばれる１種以上の化合物を、希釈剤として含む、上記［４］〜［６］のいずれか１項に記載の３液型プレミックス組成物。
［８］前記希釈剤が、下記（ａ）〜（ｃ）のうちから選ばれる１種以上の化合物である、上記［７］に記載の３液型プレミックス組成物。
（ａ）ポリオキシアルキレンジオールの片末端又は両末端の水酸基が、炭素数３以上のアルキルオキシ基及びアルキレンオキシ基のうちから選ばれるいずれかの基で置き換わった構造を有するポリエーテル化合物
（ｂ）ポリオキシアルキレングリセリルエーテルであるポリエーテルトリオール化合物  （ｃ）芳香族モノカルボン酸、芳香族多価カルボン酸、脂肪族モノカルボン酸、又は脂肪族多価カルボン酸の１個以上のカルボキシル基の水酸基部分が、炭素数３以上のアルキルオキシ基及びアルキレンオキシ基のうちから選ばれるいずれかの基で置き換わった構造を有するエステル化合物
［９］前記希釈剤が、ポリオキシプロピレンモノブチルエーテルである、上記［７］又は［８］に記載の３液型プレミックス組成物。
【００１６】
［１０］硬質ポリウレタンフォーム製造用の触媒組成物であって、泡化能を有する有機金属触媒及び希釈剤を含み、前記有機金属触媒がスズ（II）化合物であり、前記希釈剤が、分子量１５０〜８，０００であり、かつ、ポリオキシアルキレン化合物、芳香族モノカルボン酸エステル、芳香族多価カルボン酸エステル、脂肪族モノカルボン酸エステル、及び脂肪族多価カルボン酸エステルのうちから選ばれる１種以上の化合物である、触媒組成物。
［１１］ハイドロフルオロオレフィン及びハイドロクロロフルオロオレフィンのうちのいずれか１種以上を含む発泡剤とともに用いられる、上記［１０］に記載の触媒組成物。
［１２］前記スズ（II）化合物が、炭素数６〜２０の脂肪族カルボン酸とスズ（II）とのジカルボン酸塩である、上記［１０］又は［１１］に記載の触媒組成物。
［１３］前記スズ（II）化合物がビス（ネオデカン酸）スズである、上記［１０］〜［１２］のいずれか１項に記載の触媒組成物。
【００１７】
［１４］前記希釈剤が、下記（ａ）〜（ｃ）のうちから選ばれる１種以上の化合物である、上記［１０］〜［１３］のいずれか１項に記載の触媒組成物。
（ａ）ポリオキシアルキレンジオールの片末端又は両末端の水酸基が、炭素数３以上のアルキルオキシ基及びアルキレンオキシ基のうちから選ばれるいずれかの基で置き換わった構造を有するポリエーテル化合物
（ｂ）ポリオキシアルキレングリセリルエーテルであるポリエーテルトリオール化合物  （ｃ）芳香族モノカルボン酸、芳香族多価カルボン酸、脂肪族モノカルボン酸、又は脂肪族多価カルボン酸の１個以上のカルボキシル基の水酸基部分が、炭素数３以上のアルキルオキシ基及びアルキレンオキシ基のうちから選ばれるいずれかの基で置き換わった構造を有するエステル化合物
［１５］前記希釈剤が、ポリオキシプロピレンモノブチルエーテルである、上記［１０］〜［１４］のいずれか１項に記載の触媒組成物。
【発明の効果】
【００１８】
本発明によれば、発泡剤としてＨＦＯやＨＣＦＯ等を用いる場合において、高価なアミン触媒の使用量を低減することができ、かつ、品質安定性に優れた発泡体が安全に得られる硬質ポリウレタンフォームを提供することができる。
また、本発明によれば、前記硬質ポリウレタンフォームの製造に好適に用いることができ、貯蔵安定性に優れた、３液型プレミックス組成物及び触媒組成物が提供される。
【図面の簡単な説明】
【００１９】
【図１】本発明の硬質ポリウレタンフォームの製造工程の一例を示した模式図である。
【発明を実施するための形態】
【００２０】
以下、本発明の硬質ポリウレタンフォーム、並びに、硬質ポリウレタンフォーム製造用の３液型プレミックス組成物及び触媒組成物について詳細に説明する。
【００２１】
［硬質ポリウレタンフォーム］
本発明の硬質ポリウレタンフォームは、ポリイソシアネート化合物、ポリオール化合物、発泡剤、泡化能を有する有機金属触媒、及びアミン触媒を含む混合液が発泡してなる硬質ポリウレタンフォームである。そして、発泡剤が、ＨＦＯ及びＨＣＦＯのうちのいずれか１種以上を含み、また、有機金属触媒がスズ（II）化合物であることを特徴としている。
前記硬質ポリウレタンフォームは、泡化能を有する特定の有機金属触媒を主触媒として発泡してなるものであり、発泡剤がＨＦＯやＨＣＦＯである場合に適用可能な高価なアミン触媒の使用量を低減することができ、かつ、良好な発泡状態の発泡体として安定的に得ることができる。
【００２２】
（ポリイソシアネート化合物）
ポリイソシアネート化合物は、イソシアネート基を２個以上有するイソシアネート化合物であり、Ｂ液中のポリオール化合物との重付加反応によりポリウレタン樹脂を生成する。
発泡前の混合液中のポリイソシアネート化合物の含有量は、硬質ポリウレタンフォームの製造効率等の観点から、２０〜７０質量％であることが好ましく、より好ましくは３０〜６５質量％、さらに好ましくは４０〜６０質量％である。
【００２３】
ポリイソシアネート化合物は、芳香族ポリイソシアネート及び脂肪族ポリイソシアネートのいずれでもよく、これらのうち１種単独で用いても、２種以上を併用してもよい。
芳香族ポリイソシアネートとしては、具体的には、ジフェニルエーテル−２，４’−ジイソシアネート、ジフェニルエーテル−４，４’−ジイソシアネート、トリレン−２，４−ジイソシアネート、トリレン−２，６−ジイソシアネート、４，６−ジメチル−１，３−フェニレンジイソシアネート、２，２’−ジフェニルメタンジイソシアネート（２，２’−ＭＤＩ）、２，４’−ジフェニルメタンジイソシアネート（２，４’−ＭＤＩ）、４，４’−ジフェニルメタンジイソシアネート（４，４’−ＭＤＩ）等のモノメリックＭＤＩ、ポリメチレンポリフェニルポリイソシアネート（クルードＭＤＩ又はポリメリックＭＤＩ）、３，３’−ジメチル−４，４’−ビフェニレンジイソシアネート、ｍ−キシリレンジイソシアネート等が挙げられる。
脂肪族ポリイソシアネートは、非環式又は脂環式のポリイソシアネートのいずれでもよく、具体的には、テトラメチレンジイソシアネート、ヘキサメチレンジイソシアネート、イソホロンジイソシアネート、ジシクロヘキシルメタンジイソシアネート等が挙げられる。
これらのうち、反応性、及び製造される硬質ポリウレタンフォームの機械的強度等の観点から、２，２’−ＭＤＩ、２，４’−ＭＤＩ、４，４’−ＭＤＩ等のモノメリックＭＤＩ、クルードＭＤＩ又はポリメリックＭＤＩが好ましく、また、この中でも、コストの観点からは、クルードＭＤＩ又はポリメリックＭＤＩが好適に用いられる。
【００２４】
（ポリオール化合物）
ポリオール化合物は、水酸基を２個以上有するアルコール化合物であり、イソシアネート化合物との重付加反応によりポリウレタン樹脂を生成する。
ポリオール化合物としては、ポリエステルポリオール及びポリエーテルポリオール等が挙げられ、これらのうちから選ばれるいずれかを用いることが好ましく、１種単独で用いても、２種以上を併用してもよい。難燃性を付与する観点からは、ポリエステルポリオールの方が多いことが好ましい。ポリエーテルポリオール及びポリエステルポリオールの数平均分子量は、反応性、及び製造される硬質ポリウレタンフォームの機械的強度等の観点から、５０〜５，０００であることが好ましく、より好ましくは１００〜３，０００、さらに好ましくは２００〜１，０００である。
ポリオール化合物は、ポリイソシアネート化合物との反応性を考慮した上で、ポリイソシアネート化合物１００質量部に対して、４０〜１００質量部添加されることが好ましく、より好ましくは４５〜９５質量部、さらに好ましくは５０〜７５質量部である。
【００２５】
ポリエステルポリオールとしては、例えば、エチレングリコール、プロパンジオール、ブタンジオール、ジエチレングリコール、ジプロピレングリコール、トリメチレングリコール、テトラメチレングリコール、ヘキサメチレングリコール、デカメチレングリコール、ネオペンチルグリコール、３−メチル−１，５−ペンタンジオール、グリセリン、トリメチロールプロパン、ペンタエリスリトール、ソルビトール、ビスフェノールＡ等の多価アルコールと、アジピン酸、マロン酸、コハク酸、酒石酸、ピメリン酸、セバシン酸、シュウ酸、フタル酸、テレフタル酸、オルトフタル酸、イソフタル酸、アゼライン酸、トリメリット酸、グルタコン酸、α−ヒドロムコン酸、β−ジエチルサクシン酸、ヘミメリチン酸、１，４−シクロヘキサンジカルボン酸等の多価カルボン酸とを重縮合させたものが挙げられる。また、ポリエチレンテレフタレート、ポリブチレンテレフタレート等のポリアルキレンテレフタレートを、多価ジオールでエステル交換したもの等も挙げられる。
ポリエーテルポリオールとしては、例えば、グリコール、グリセリン、ソルビトール等の多価アルコールや芳香族アミン、脂肪族アミン等に、プロピレンオキサイドやエチレンオキサイド等アルキレンオキサイドを付加重合させたもの等が挙げられる。
【００２６】
（発泡剤）
発泡剤は、ポリイソシアネート化合物とポリオール化合物とが反応してポリウレタン樹脂を生成する際の発熱により気化し、ポリウレタン樹脂を発泡させる作用を有するものである。
発泡剤としては、ＨＦＯ又はＨＣＦＯを含むものとする。これらは、１種単独で用いても、２種以上を併用してもよい。ＨＦＯやＨＣＦＯは、環境問題の観点から、ＨＦＣに代わり、今後、需要の増加が見込まれる発泡剤であり、本発明は、このような発泡剤に対応するものである。具体的には、トランス−１，３，３，３−テトラフルオロプロペン（トランス−ＨＦＯ−１２３４ｚｅ）、１，１，１，４，４，４−ヘキサフルオロ−２−ブテン（ＨＦＯ−１３３６ｍｚｚ）、トランス−１−クロロ−３，３，３−トリフルオロプロぺン（ＨＣＦＯ−１２３３ｚｄ）等が挙げられる。
発泡剤は、適度にポリウレタン樹脂を発泡させる観点から、ポリイソシアネート化合物１００質量部に対して、５〜４０質量部添加されることが好ましく、より好ましくは１０〜３０質量部、さらに好ましくは１５〜２５質量部である。
【００２７】
なお、発泡剤は、従来から用いられているＨＦＣや水を含んでいてもよい。ポリイソシアネート化合物のイソシアネート基は、水と反応してアミノ基を生成する際、二酸化炭素を発生し、これも、ポリウレタン樹脂の生成反応の初期段階における発泡の誘因となることから、発泡剤として水が含まれていることが好ましい。
ただし、水は、ポリオール化合物がポリエステルポリオールを含む場合、該ポリエステルポリオールを加水分解させるおそれがあるため、その他の発泡剤よりも含有量が少ないことが好ましい。水以外の上記の発泡剤１００質量部に対して、０．５〜２０質量部であることが好ましく、より好ましくは１〜１８質量部、さらに好ましくは５〜１５質量部である。
【００２８】
（有機金属触媒）
有機金属触媒は、本発明の硬質ポリウレタンフォームを得る上での主触媒であり、ポリウレタン樹脂の泡化反応を促進する作用を有するものである。このため、泡化能を有する有機金属触媒が用いられ、本発明においては、スズ（II）化合物が用いられる。これらのうち、１種単独で用いても、２種以上を併用してもよい。
本発明において、「泡化能を有する」とは、ポリオール化合物７０〜７５質量部、水３〜４質量部、及び有機金属触媒１質量部の混合液と、ポリイソシアネート化合物１００質量部とを、１５℃で撹拌して均一に混合した試料について、撹拌終了時からクリーム状の混合物が膨張を開始するまでの時間、すなわち、クリームタイム（Cream Time：Ｃ．Ｔ．）が６０秒以下であることを言うものとする。この有機金属触媒の泡化能の指標となるＣ．Ｔ．は、具体的には、後述する実施例に記載の評価試験方法により測定される。
【００２９】
スズ（II）化合物としては、特に、炭素数６〜２０の脂肪族カルボン酸とスズ（II）とのジカルボン酸塩が好ましい。前記脂肪族カルボン酸としては、オクタン酸、２−エチルヘキサン酸、ネオデカン酸、ラウリン酸、ステアリン酸、オレイン酸、リノール酸、リノレン酸等が挙げられる。具体的には、ビス（２−エチルヘキサン酸）スズ（II）、ビス（ネオデカン酸）スズ（II）等が好適に用いられ、化合物の安定性の観点から、特に、ビス（ネオデカン酸）スズ（II）が好ましい。
有機金属触媒は、泡化反応と樹脂化反応の速度のバランスの観点から、ポリイソシアネート化合物１００質量部に対して、０．０１〜５質量部添加されることが好ましく、より好ましくは０．０５〜３質量部、さらに好ましくは０．１〜１質量部である。
なお、有機金属触媒は、アミン触媒よりも少ない使用量（質量）であっても、泡化能により優れているため、泡化反応を促進する主触媒として十分に作用する。
【００３０】
（アミン触媒）
本発明においては、前記スズ（II）化合物が泡化能を有する触媒であり、主触媒として作用するが、さらに、泡化反応及び樹脂化反応を促進する上で、助触媒としてアミン触媒が用いられる。
ただし、上述したように、発泡剤がＨＦＯ又はＨＣＦＯである場合には、これらの発泡剤との反応性が低い特殊な高価なアミン触媒を用いる必要があるため、その使用量はできる限り少ないことが好ましい。
このようなアミン触媒としては、公知のものを用いることができ、ＨＦＯやＨＣＦＯ等の発泡剤と併存させた場合においても、貯蔵安定性に優れているものが好ましい。例えば、ジメチルエタノールアミン、トリエチレンジアミン、メチルジシクロヘキシルアミン、ジメチルシクロヘキシルアミン、ペンタメチルジエチレントリアミン、ビス（２−ジメチルアミノエチル）エーテル、ジエチルメチルベンゼンジアミン、１，２−ジメチルイミダゾール、１，４−ジアザビシクロ［２．２．２］オクタン等が挙げられる。これらは、１種単独で用いても、２種以上を併用してもよい。
アミン触媒は、ポリイソシアネート化合物１００質量部に対して、０．１〜１０質量部添加されることが好ましく、より好ましくは０．１〜８質量部、さらに好ましくは０．２〜５質量部である。
【００３１】
（その他の成分）
混合液中には、必要に応じて、溶剤や、整泡剤、難燃剤、界面活性剤、着色剤、酸化防止剤等の添加剤が含まれていてもよい。
溶剤は、各成分を均一に混合する観点から、必要に応じて用いられるものであり、有機金属触媒の泡化能を低下させない範囲であれば、水溶性有機溶剤であっても、疎水性有機溶剤であってもよい。例えば、エチレングリコール、プロピレングリコール、ジプロピレングリコール等が挙げられる。これらは、市販のアミン触媒製品に含まれている場合もある。また、溶剤としては、後述する、有機金属触媒の希釈剤が含まれていてもよい。
整泡剤は、硬質ポリウレタンフォームの製造において公知のものを用いることができ、シリコーン系整泡剤が好適に用いられ、例えば、シロキサン−ポリアルキレンオキサイド共重合体等が挙げられる。
難燃剤も、硬質ポリウレタンフォームの製造において公知のものを用いることができ、例えば、非ハロゲンリン酸エステル系のトリクレジルホスフェートや含ハロゲンリン酸エステル系のトリスクロロプロピルホスフェート等が挙げられる。
界面活性剤、着色剤及び酸化防止剤も、硬質ポリウレタンフォームの製造において公知のものを用いることができ、特に限定されるものではない。
これらの添加剤の含有量は、ポリウレタン樹脂の泡化反応及び樹脂化反応に影響を及ぼさない範囲内において、得られる発泡体の所望の物性に応じて適宜調整することができる。前記添加剤の合計含有量は、ポリイソシアネート化合物１００質量部に対して、０．５〜３０質量部であることが好ましく、より好ましくは１〜２５質量部、さらに好ましくは５〜２０質量部である。
【００３２】
［３液型プレミックス組成物］
本発明の３液型プレミックス組成物は、硬質ポリウレタンフォーム製造用のプレミックス組成物であり、前記硬質ポリウレタンフォームの製造に好適に用いることができるものである。プレミックス組成物の３種の液は、イソシアネート化合物を含むＡ液と、ポリオール化合物、発泡剤及びアミン触媒を含むＢ液と、泡化能を有する有機金属触媒を含むＣ液とからなり、発泡剤が、ＨＦＯ及びＨＣＦＯのうちのいずれか１種以上を含み、また、有機金属触媒がスズ（II）化合物である。
これらの３液型プレミックス組成物のＡ液、Ｂ液及びＣ液は、各液中の配合成分を所定量混合することにより、容易に調製することができる。これらのプレミックス組成物を硬質ポリウレタンフォームの製造原料として用いれば、現場発泡においても、原料の取り扱い及び各原料成分の配合量の調整が容易となる。
なお、Ａ液中のイソシアネート化合物、Ｂ液中のポリオール化合物、発泡剤及びアミン触媒、並びに、Ｃ液中の泡化能を有する有機金属触媒については、上記の硬質ポリウレタンフォームの説明で述べたものと同様であるため、以下の３液型プレミックス組成物の説明中での記述は省略する。
【００３３】
＜Ａ液＞
Ａ液は、ポリイソシアネート化合物を主成分として含む液である。Ａ液には、ポリイソシアネート化合物以外に、必要に応じて、溶剤や、整泡剤等の添加剤が含まれていてもよい。
ただし、製造効率等の観点から、Ａ液中のポリイソシアネート化合物の含有量は、９０〜１００質量％であることが好ましく、より好ましくは９５〜１００質量％、さらに好ましくは９７〜１００質量％である。
【００３４】
＜Ｂ液＞
Ｂ液は、ポリオール化合物を主成分とし、さらに、発泡剤、及び助触媒としてのアミン触媒を含む液である。Ｂ液には、ポリオール化合物、発泡剤及びアミン触媒以外に、必要に応じて、溶剤や、上述した整泡剤、難燃剤、着色剤、酸化防止剤等の添加剤が含まれていてもよい。
ただし、製造効率等の観点から、主成分であるＢ液中のポリオール化合物の含有量は、４０〜７５質量％であることが好ましく、より好ましくは４５〜７０質量％、さらに好ましくは５０〜６５質量％である。
Ｂ液のプレミックス組成物の成分のうち、特に、アミン触媒は、皮膚刺激性又は皮膚腐食性を有するものが多く、単独での取り扱いに注意を要するが、予めプレミックス中に混合されていることにより、現場作業時の安全性の向上を図ることができる。
【００３５】
＜Ｃ液＞
Ｃ液は、主触媒である泡化能を有する有機金属触媒を主成分として含む液である。
このような泡化能を有する触媒を、ポリウレタン樹脂原料であるポリイソシアネート化合物及びポリオール化合物とは別に、第３成分として用い、その混合量を調整することによって、良好な発泡状態の発泡体を安定的に得ることが可能となる。
有機金属触媒は、泡化反応と樹脂化反応の速度のバランスの観点から、Ｂ液１００質量部に対して０．０５〜１質量部添加することが好ましく、より好ましくは０．０８〜０．８質量部、さらに好ましくは０．１〜０．５質量部添加する。
【００３６】
Ｃ液のプレミックス組成物には、有機金属触媒を溶液として供給可能とするための希釈剤（溶剤）が含まれる。その他、必要に応じて、酸化防止剤等の添加剤が含まれていてもよい。
ただし、製造効率や前記有機金属触媒の溶解性等の観点から、Ｃ液中の前記有機金属触媒の含有量は、１〜２５質量％であることが好ましく、より好ましくは２〜２０質量％、さらに好ましくは５〜１５質量％である。また、前記添加剤の含有量は、有機金属触媒の泡化能に影響を及ぼさない範囲の量とする。
【００３７】
（希釈剤）
有機金属触媒の希釈剤としては、ポリオキシアルキレン化合物、芳香族モノカルボン酸エステル、芳香族多価カルボン酸エステル、脂肪族モノカルボン酸エステル、又は脂肪族多価カルボン酸エステルであり、分子量１５０〜８，０００の溶剤が好ましい。これらの化合物は、１種単独で用いても、２種以上を併用してもよい。
前記分子量は、より好ましくは２００〜７，０００、さらに好ましくは３００〜６，０００である。なお、ここで言う分子量とは、ポリマー化合物においては数平均分子量を指す。
前記化合物は、有機金属触媒を溶解することができ、かつ、吸水性が低いため、有機金属触媒の加水分解が抑制されることから好適である。また、上記範囲内の分子量であれば、Ｃ液を、Ｂ液と混合する上で支障のない程度の粘度に保つことができる。
【００３８】
前記溶剤の化合物のうち、ポリオキシアルキレンジオールの片末端又は両末端の水酸基が、炭素数３以上のアルキルオキシ基又はアルキレンオキシ基で置き換わった構造を有するポリエーテル化合物が好適に用いられる。前記ポリエーテル化合物が、ポリオキシアルキレンジオールの両末端の水酸基が置き換わった構造である場合、置き換わるアルキルオキシ基又はアルキレンオキシ基は、同一であっても、異なっていてもよい。
前記ポリエーテル化合物としては、具体的には、ポリオキシプロピレンモノブチルエーテル、トリエチレングリコールモノブチルエーテル、ポリオキシエチレンポリオキシプロピレンモノブチルエーテル、ポリオキシアルキレンモノブチルエーテル等が挙げられ、特に、有機金属触媒がスズ（II）化合物である場合は、スズが２価から、より安定な４価に酸化されて、泡化能が低下することを抑制する観点から、ポリオキシプロピレンモノブチルエーテルがより好ましい。
【００３９】
また、前記溶剤の化合物としては、ポリオキシアルキレングリセリルエーテルであるポリエーテルトリオール化合物も好適に用いられる。
前記ポリエーテルトリオール化合物としては、具体的には、ポリオキシエチレングリセリルエーテル、ポリオキシプロピレングリセリルエーテル、ポリオキシエチレンポリオキシプロピレングリセリルエーテル等が挙げられる。
【００４０】
また、前記溶剤の化合物としては、芳香族モノカルボン酸、芳香族多価カルボン酸、脂肪族モノカルボン酸、又は脂肪族多価カルボン酸の１個以上のカルボキシル基の水酸基部分が、炭素数３以上のアルキルオキシ基又はアルキレンオキシ基で置き換わった構造を有するエステル化合物も好適に用いられる。前記エステル化合物が、芳香族多価カルボン酸又は脂肪族多価カルボン酸であり、２個以上のカルボキシル基の水酸基部分が置き換わった構造である場合、置き換わるアルキルオキシ基又はアルキレンオキシ基は、同一であっても、それぞれ異なっていてもよい。
前記エステル化合物としては、具体的には、フタル酸ジイソノニル、フタル酸ジオクチル、フタル酸ジイソデシル、フタル酸ジブチル、アジピン酸ジオクチル、アジピン酸ジイソノニル等が挙げられ、特に、有機金属触媒がスズ（II）化合物である場合は、スズが２価から、より安定な４価に酸化されて泡化能が低下することを抑制する観点から、フタル酸ジイソノニルがより好ましい。
【００４１】
［触媒組成物］
本発明の触媒組成物は、硬質ポリウレタンフォーム製造用の触媒組成物であり、前記硬質ポリウレタンフォームの製造に好適に用いることができるものである。また、前記３液型プレミックス組成物のうちのＣ液のプレミックス組成物として好適に用いることができるものである。触媒組成物は、泡化能を有する有機金属触媒及び希釈剤を含むものであり、有機金属触媒がスズ（II）化合物であり、また、希釈剤が、分子量１５０〜８，０００であり、かつ、ポリオキシアルキレン化合物、芳香族モノカルボン酸エステル、芳香族多価カルボン酸エステル、脂肪族モノカルボン酸エステル、及び脂肪族多価カルボン酸エステルのうちから選ばれる１種以上の化合物である。
触媒組成物は、該触媒組成物中の配合成分を所定量混合することにより、容易に調製することができる。この触媒組成物を硬質ポリウレタンフォームの製造原料として用いれば、現場発泡においても、ポリウレタン樹脂の発泡状態に応じた触媒組成物の配合量の調整が容易となる。また、有機金属触媒の泡化能を低下させることなく、安定的に貯蔵保管することができる。
なお、泡化能を有する有機金属触媒については、上記の硬質ポリウレタンフォーム及び３液型プレミックス組成物のＣ液の説明で述べたものと同様であり、また、希釈剤に用いられる化合物については、３液型プレミックス組成物のＣ液の説明で述べたものと同様であるため、触媒組成物中での記述は省略する。
【００４２】
［硬質ポリウレタンフォームの製造方法］
本発明の硬質ポリウレタンフォームは、工場内で製造することも可能であるが、現場発泡においても容易に効率的に製造することができる。
ここで言う「現場発泡」とは、断熱等の目的で硬質ポリウレタンフォームを設けることが必要とされる建築物や構造物等がある現場に、硬質ポリウレタンフォームの原料液及び現場発泡機を持ち込んで、その場で硬質ポリウレタンフォームの発泡成形を行う施工方法を意味する。具体的な手法としては、スプレー法や注入法等が挙げられる。本発明においては、施工容易性等の観点から、スプレー法、すなわち、現場吹き付け発泡が好ましい。
【００４３】
図１に、現場発泡における本発明の硬質ポリウレタンフォームの製造工程の一例の概要を示す。図１に示す製造工程は、硬質ポリウレタンフォームの製造原料として、本発明の３液型プレミックス組成物を用いるものである。
イソシアネート化合物を含むＡ液がＡ液タンク１に、ポリオール化合物、発泡剤及びアミン触媒を含むＢ液がＢ液タンク２に、また、泡化能を有する有機金属触媒を含むＣ液（触媒組成物）がＣ液タンク３に、それぞれ貯蔵される。現場発泡機５には、Ａ液タンク１から送液ポンプＰ１によってＡ液が供給されるラインが接続され、また、これとは別に、Ｂ液タンク２から送液ポンプＰ２によってＢ液が供給されるラインが接続されている。そして、Ｂ液のラインには、Ｃ液タンク３から送液ポンプＰ３によってＣ液が供給され、その供給量は、混合調整弁４によって調整可能とされている。
なお、有機金属触媒が均一に混合されるようにする観点から、Ｃ液は、窒素ガス等の不活性ガスを用いて起泡化し、クリーム状にして、Ｂ液に混合するようにしてもよい。
Ａ液、Ｂ液及びＣ液（触媒組成物）をこのように供給することにより、Ｂ液とＣ液とが混合された直後に、この混合液とＡ液とを、現場発泡機において混合して、発泡を行うことができる。このような方法によれば、現場環境による発泡状態に応じて、Ｃ液の混合量を適宜調整することができ、また、現場作業の安全性も確保される。
【実施例】
【００４４】
以下、本発明を実施例により詳細に説明するが、本発明はこれにより限定されるものではない。
【００４５】
［試験１］有機金属触媒の泡化能評価試験（１）
下記表１に示す各種有機金属触媒について、ポリイソシアネート試験液（Ａ液試料）及びポリオール試験液（Ｂ’液試料）を用いて、泡化能の評価を行った。比較のため、アミン触媒についても、同様の評価を行った。評価用触媒に用いた化合物及び各試験液の配合組成を以下に示す。
＜Ａ液試料＞
（ポリイソシアネート化合物）
・ポリメチレンポリフェニルポリイソシアネート（ポリメリックＭＤＩ）；「ミリオネート（登録商標）  ＭＲ−２００」、東ソー株式会社製；５２．０ｇ
＜Ｂ’液試料＞
（ポリオール化合物）
・芳香族系ポリエステルポリオール；「マキシモール（登録商標）  ＲＤＫ−１３３」、川崎化成工業株式会社製；３６．５ｇ
（発泡剤）
・水；２．０ｇ
（整泡剤）
・シロキサン−ポリアルキレンオキサイド共重合体；「ＮＩＡＸ＊（登録商標）  ＳＩＬＩＣＯＮＥ  Ｌ−６１８６ＮＴ」、モメンティブ・パフォーマンス・マテリアルズ・ジャパン合同会社製；１．０ｇ
（難燃剤）
・トリスクロロプロピルホスフェート；「ＴＭＣＰＰ」、大八化学工業株式会社製；１０．０ｇ
＜触媒＞
（有機金属触媒）
・ビス（ネオデカン酸）スズ（II）；「ネオスタン  Ｕ−５０」、日東化成株式会社製
・ビス（２−エチルヘキサン酸）スズ（II）；「ネオスタン  Ｕ−２８」、日東化成株式会社製
・ビス（２−エチルヘキサン酸）鉛（II）；「ニッカオクチックス鉛１７％ＤＩＮＰ」、日本化学産業株式会社製
・トリス（２−エチルヘキサン酸）ビスマス（III）；「プキャット２５」、日本化学産業株式会社製
・マレイン酸ジブチルスズ（IV）；「Ｔ−５２ＮＪ」、勝田化工株式会社製
（アミン触媒）
・ＨＦＯ発泡剤用アミン触媒：酸ブロックアミン塩；「Ｐｏｌｙｃａｔ（登録商標）  ２０１」、エアープロダクツジャパン株式会社製
・ＨＦＣ発泡剤用アミン触媒：ポリエチレンポリアミン（第三級アミン）；「ＴＯＹＯＣＡＴ（登録商標）−ＴＴ」、東ソー株式会社製
【００４６】
＜評価試験方法＞
泡化能の評価試験は、以下のようにして行った。
Ｂ’液試料４９．５ｇに下記表１に示す各触媒０．５ｇ（Ｂ’試料液１００質量部に対して１．０質量部）を添加し、１５℃で５〜１０分間保温した。Ａ液試料５２．０ｇも１５℃で５〜１０分間保温した。これらの各液試料をポリプロピレン製５００ｍｌデスカップに投入し、３０００ｒｐｍで１０秒間混合撹拌した。
撹拌終了時からクリーム状の混合物が膨張を開始するまでの時間（Ｃ．Ｔ．）を計測した。このＣ．Ｔ．を触媒の泡化能の指標とした。
これらの評価試験結果を、下記表１に示す。
【００４７】
【表１】
2018070708.tif 000002
【００４８】
表１に示した結果から、スズ（II）化合物である有機金属触媒（試料１及び２）は、鉛（II）化合物（試料３）、ビスマス（III）化合物（試料４）及びスズ（IV）化合物（試料５）よりもＣ．Ｔ．が短く、優れた泡化能を有する有機金属触媒であると言える。また、ＨＦＯ発泡剤用アミン触媒（試料６）に比べて、Ｃ．Ｔ．が１／３以下であり、ＨＦＣ発泡剤用アミン触媒（試料７）と同等レベルの優れた泡化能を有していると言える。
なお、ＨＦＯ発泡剤用アミン触媒（試料６）は、ＧＨＳ（Globally Harmonized System of Classification and Labeling of Chemicals）区分に基づく皮膚腐食性試験において、区分１に属するものであり、皮膚腐食性が高く、現場作業時の安全性の観点から、単独の状態で取り扱うことは好ましくない。
【００４９】
［試験２］有機金属触媒の希釈液の評価試験
上記試験１の試料１で用いたビス（ネオデカン酸）スズ（II）（試料１）を有機金属触媒の代表例とし、これを用いて、希釈液の評価を行った。希釈液に用いた各希釈剤を以下に示す。
＜希釈剤＞
・ポリオキシプロピレンモノブチルエーテル；「ニューポール  ＬＢ−６５」、三洋化成工業株式会社製；粘度１３．８ｍＰａ・ｓ（２５℃）；数平均分子量３４０（水酸基価から求めた値）
・ポリオキシプロピレングリセリルエーテル；「サンニックス  ＧＰ−３０００」、三洋化成工業株式会社製；粘度４８５ｍＰａ・ｓ（２５℃）；数平均分子量３，０００（水酸基価から求めた値）
・ポリオキシエチレンポリオキシプロピレングリセリルエーテル；「ＤＫＳプロピラン３５３」、第一工業製薬株式会社製；粘度８９１ｍＰａ・ｓ（２５℃）；数平均分子量５，０００（水酸基価から求めた値）
・フタル酸ジイソノニル；「ＤＩＮＰ」、田岡化学工業株式会社製；粘度５５．５ｍＰａ・ｓ（２５℃）；分子量４１９
・トリスクロロプロピルホスフェート；「ＴＭＣＰＰ」、大八化学工業株式会社製；粘度６９．０ｍＰａ・ｓ（２５℃）；分子量３２８
・ジプロピレングリコール；「ＤＰＧ」、株式会社ＡＤＥＫＡ製；粘度８１．２ｍＰａ・ｓ（２５℃）；分子量１３４
【００５０】
＜評価試験方法＞
評価試験は、以下のようにして行った。
有機金属触媒（ビス（ネオデカン酸）スズ（II））を下記表２に示す各希釈剤で希釈して調製した、濃度１０質量％の有機金属触媒希釈液４０ｍｌを５０ｍｌガラス瓶に入れて密閉した。室温（２５〜２７℃）にて保管し、ガラス瓶内の液状態の経時変化を目視観察により評価した。
これらの評価試験結果を、下記表２に示す。
【００５１】
【表２】
2018070708.tif 000003
【００５２】
表２に示したように、トリスクロロプロピルホスフェート（試料１２）、又はジプロピレングリコール（試料１３）を希釈剤とした場合は、１日後までには液が濁り、２日後以降は、沈殿が生じた。この沈殿は、有機金属触媒であるビス（ネオデカン酸）スズ（II）の分解物であると推察される。
これに対して、ポリオキシプロピレンモノブチルエーテル（試料８）、ポリオキシアルキレングリセリルエーテル（試料９及び１０）、又はフタル酸ジイソノニル（試料１１）を希釈剤とした場合は、液状態は、少なくとも１４日間、透明な状態が維持された。したがって、これらの有機金属触媒の希釈液は、長期間安定して貯蔵保管することができると言える。なお、表２において、ポリオキシアルキレングリセリルエーテル（試料９及び１０）の２８日後の欄の「−」との記載は、未評価であることを意味する。
【００５３】
［試験３］有機金属触媒希釈液（触媒組成物）の評価試験
Ａ液試料、Ｂ液試料及び下記表３に示す各Ｃ液（触媒組成物）試料を用いて、発泡状態の評価を行った。Ｂ液試料の配合組成、及びＣ液試料に用いた化合物を以下に示す。なお、Ａ液試料は、試験１と同じものである。
＜Ｂ液試料＞
（ポリオール化合物）
・芳香族系ポリエステルポリオール；「マキシモール（登録商標）  ＲＤＫ−１３３」、川崎化成工業株式会社製；１２．００ｇ
・脂肪族アミン系ポリエーテルポリオール；「サンニックス  ＮＬ−３００」、三洋化成工業株式会社製；７．００ｇ
・ポリエーテルポリオール；「ＤＫポリオール  ３７７６」、第一工業製薬株式会社製；１０．９５ｇ
（発泡剤）
・水；０．８５ｇ
・ＨＣＦＯ発泡剤：トランス−１−クロロ−３，３，３−トリフルオロプロペン；「Ｓｏｌｓｔｉｃｅ（登録商標）  ＬＢＡ」、ハネウェルジャパン株式会社製；８．５０ｇ
（アミン触媒）
・メチルジシクロヘキシルアミン；「Ｐｏｌｙｃａｔ（登録商標）  １２」、エアープロダクツジャパン株式会社製；１．００ｇ
・１，２−ジメチルイミダゾール／エチレングリコール；「ＴＯＹＯＣＡＴ（登録商標）  ＤＭ７０」、東ソー株式会社製；１．００ｇ
（難燃剤）
・トリスクロロプロピルホスフェート；「ＴＭＣＰＰ」、大八化学工業株式会社製；８．００ｇ
（整泡剤）
・シロキサン−ポリアルキレンオキサイド共重合体；「ＮＩＡＸ＊（登録商標）  ＳＩＬＩＣＯＮＥ  Ｌ−６１００ＮＴ」、モメンティブ・パフォーマンス・マテリアルズ・ジャパン合同会社製；０．７０ｇ
＜Ｃ液（触媒組成物）試料＞
（有機金属触媒）
・ビス（ネオデカン酸）スズ（II）；「ネオスタン  Ｕ−５０」、日東化成株式会社製
・ビス（２−エチルヘキサン酸）スズ（II）；「ＮＩＡＸ＊（登録商標）  Ｄ−１９」、モメンティブ・パフォーマンス・マテリアルズ・ジャパン合同会社製
（希釈剤）
・ポリオキシプロピレンモノブチルエーテル；試験２の試料８と同じ
・ポリオキシプロピレングリセリルエーテル；試験２の試料９と同じ
・ポリオキシエチレンポリオキシプロピレングリセリルエーテル；試験２の試料１０と同じ
・フタル酸ジイソノニル；試験２の試料１１と同じ
【００５４】
＜評価試験方法＞
発泡状態の評価試験は、以下のようにして行った。
Ｂ液試料５０．００ｇに、有機金属触媒０．１０ｇを希釈剤０．９０ｇで希釈した下記表３に示す各Ｃ液試料１．００ｇを添加し、１５℃で５〜１０分間保温した。Ａ液試料５２．０ｇも１５℃で５〜１０分間保温した。これらの各液試料をポリプロピレン製５００ｍｌデスカップに投入し、３０００ｒｐｍで２秒間混合撹拌した。
撹拌終了時からのＣ．Ｔ．を計測した。さらに、膨張が開始してから停止するまでの時間、すなわち、ライズタイム（泡の立ち上がり時間；Rise Time：Ｒ．Ｔ．）も計測した。
また、発泡して得られた硬質ポリウレタンフォームの上部から５０ｍｍ×５０ｍｍ×５０ｍｍの発泡体試料を採取して、重量を測定し、密度を算出した。
なお、比較参照のため、Ｃ液（触媒組成物）試料を混合しない場合についても、同様の評価試験を行った。
これらの評価試験結果を、下記表３に示す。
【００５５】
【表３】
2018070708.tif 000004
【００５６】
表３に示した結果から、有機金属触媒であるスズ（II）化合物を所定の希釈剤で希釈することにより、発泡時のＣ．Ｔ．を３秒以内、かつ、Ｒ．Ｔ．を約１２秒とすることができ、現場発泡で液だれを生じたり、発泡不十分となったりすることなく、安定した密度の発泡体を形成することができると言える。なお、ＨＦＯ発泡剤を用いた場合も、同様の結果が得られると推定される。
【００５７】
［試験４］現場発泡試験
＜実施例１＞
上記試験３の試料１４と同じ配合組成の、Ａ液試料、Ｂ液試料及びＣ液試料を用いて、図１に示すような態様で各液試料を混合可能な現場発泡機にて、吹き付け発泡を行い、発泡状態及び発泡体の仕上がり状態の評価を行った。吹き付け条件及び評価方法は、以下のとおりである。
【００５８】
（吹き付け条件）
・発泡機：「ＨＦ−１６００型」、旧ガスマー社製；メインヒーター３３℃、ホース３０℃
・吹き付け対象：スレート板（繊維強化セメント板）；２５℃
・外気温湿度：２５℃、５３％ＲＨ
【００５９】
（評価方法）
スレート板への吹き付け開始からのＣ．Ｔ．、及び吹き付け開始から発泡体表面に軽く触れた手に液が付かなくなるまでに要する時間、すなわち、タックフリータイム（Tack-Free Time：Ｔ．Ｆ．Ｔ．）を計測して、反応性を評価した。
また、形成された発泡体の仕上がり状態を、目視観察により評価した。
【００６０】
＜比較例１＞
実施例１において、Ｃ液試料を混合せず、それ以外は実施例１と同様に、吹き付け発泡及び評価を行った。
【００６１】
＜実施例２＞
実施例１において、スレート板への吹き付け発泡に代えて、ポリプロピレン製１０００ｍｌデスカップ（２５℃）への注入発泡を行い、デスカップヘの注入開始からのＣ．Ｔ．及びＲ．Ｔ．の評価を行った。
【００６２】
＜比較例２＞
実施例２において、Ｃ液試料を混合せず、それ以外は実施例２と同様に、注入発泡及び評価を行った。
【００６３】
上記実施例及び比較例の評価結果を、表４にまとめて示す。
【００６４】
【表４】
2018070708.tif 000005
【００６５】
表４に示す結果から分かるように、Ｃ液試料を混合した場合（実施例１及び２）は、Ｃ．Ｔ．及びＲ．Ｔ．が短くなり、泡化反応が促進されることが認められた。なお、吹き付け発泡（実施例１）の方が、注入発泡（実施例２）よりも、Ｃ．Ｔ．が長いのは、吹き付け対象であるスレート板の熱伝導性が高く、吹き付けた混合液の熱が奪われるためである。
また、吹き付け発泡において、Ｃ液試料を混合した場合（実施例１）は、液だれがなく、発泡体表面が平滑な仕上りであり、Ｔ．Ｆ．Ｔ．が短くなった。これに対して、Ｃ液試料を混合しない場合（比較例１）は、液だれを生じ、発泡体表面に凹凸が目立ち、平滑性に劣っていた。
【符号の説明】
【００６６】
１  Ａ液タンク
２  Ｂ液タンク
３  Ｃ液タンク
４  混合調整弁
５  現場発泡機
Ｐ１，Ｐ２，Ｐ３  ポンプ
【図１】
2018070708.tif 000006